(57)【特許請求の範囲】
【請求項１】
π共役系導電性高分子及びポリアニオンによって形成された導電性複合体を含む水分散液に、気圧１０１３ｈＰａでの凝固点が−３０℃以下且つ沸点が１５０℃超である水溶性有機化合物を添加して、前記導電性複合体１００質量部に対して１０〜２００質量部の前記水溶性有機化合物を含む導電性混合液を調製する添加工程と、
前記導電性混合液を凍結乾燥又は噴霧乾燥して導電性固形物を得る乾燥工程と、を有する、導電性固形物の製造方法。
【請求項２】
前記水溶性有機化合物が、（メタ）アクリロイル基を有する化合物及びプロピレングリコールの少なくとも一方である、請求項１に記載の導電性固形物の製造方法。
【請求項３】
前記（メタ）アクリロイル基を有する化合物が（メタ）アクリルアミド系化合物である、請求項２に記載の導電性固形物の製造方法。
【請求項４】
前記（メタ）アクリルアミド系化合物が２−ヒドロキシエチルアクリルアミドである、請求項３に記載の導電性固形物の製造方法。
【請求項５】
請求項１〜４のいずれか一項に記載の導電性固形物の製造方法により導電性固形物を得た後、該導電性固形物を有機溶剤に分散させる分散工程を有する、導電性高分子有機溶剤分散液の製造方法。
【請求項６】
前記有機溶剤が、（メタ）アクリロイル基を有する化合物、プロピレングリコール、メタノール及びエタノールからなる群から選ばれる少なくとも１種である、請求項５に記載の導電性高分子有機溶剤分散液の製造方法。
【請求項７】
請求項５又は６に記載の導電性高分子有機溶剤分散液の製造方法により導電性高分子有機溶剤分散液を得た後、該導電性高分子有機溶剤分散液をフィルム基材に塗工して帯電防止層を形成する塗工工程を有する、帯電防止フィルムの製造方法。
【発明の詳細な説明】
【技術分野】
【０００１】
本発明は、導電性固形物の製造方法、導電性高分子有機溶剤分散液の製造方法及び帯電防止フィルム及びその製造方法に関する。
【背景技術】
【０００２】
帯電防止層を形成するための塗料として、ポリ（３，４−エチレンジオキシチオフェン）にポリスチレンスルホン酸がドープした導電性高分子水分散液を使用することがある。
通常、帯電防止層が塗布されるフィルム基材は疎水性のプラスチックフィルムからなる。そのため、水系塗料である前記導電性高分子水分散液は、フィルム基材との密着性が低い傾向にあった。また、導電性高分子水分散液は乾燥時間が長くなるため、帯電防止層形成の生産性が低くなる傾向にあった。
そこで、導電性高分子水分散液の分散媒である水を有機溶剤に置換した導電性高分子有機溶剤分散液を用いることがある。
導電性高分子有機溶剤分散液を製造する方法としては、π共役系導電性高分子及びポリアニオンからなる複合体を含む導電性高分子水分散液を凍結乾燥して複合体固形物を得た後、前記複合体固形物に有機溶剤及びアミン化合物を添加する方法が提案されている（特許文献１）。
【先行技術文献】
【特許文献】
【０００３】
【特許文献１】特開２０１１−０３２３８２号公報
【発明の概要】
【発明が解決しようとする課題】
【０００４】
しかし、特許文献１に記載の方法では、導電性固形物にアミン化合物及び有機溶剤を混合した際、π共役系導電性高分子及びポリアニオンの分散性が低くなることがあり、凝集物が導電性高分子有機溶剤分散液中に含まれることがあった。その凝集物は、導電性高分子有機溶剤分散液を製造する際のフィルタ等の目詰まり、導電性高分子有機溶剤を塗工する際の塗工装置等の目詰まりの原因となる。また、凝集物を含んだままの導電性高分子有機溶剤分散液を塗工して帯電防止層を形成した場合には、帯電防止層に欠陥が生じ、帯電防止性が不均一になることがあった。
本発明は、有機溶剤に再分散させた際の分散性が低い凝集物の含有量を少なくできる導電性固形物の製造方法を提供することを目的とする。また、本発明は、凝集物の含有量が少なく、π共役系導電性高分子が均一に分散した導電性高分子有機溶剤分散液を容易に製造できる導電性高分子有機溶剤分散液の製造方法を提供することを目的とする。また、本発明は、欠陥が少なく、均一な帯電防止性を有する帯電防止フィルムを容易に製造できる帯電防止フィルムの製造方法を提供することを目的とする。また、均一な帯電防止性を有する帯電防止フィルムを提供することを目的とする。
【課題を解決するための手段】
【０００５】
本発明の導電性固形物の製造方法は、π共役系導電性高分子及びポリアニオンを含む水分散液に水溶性有機化合物を添加して導電性混合液を調製する添加工程と、前記導電性混合液を凍結乾燥又は噴霧乾燥して導電性固形物を得る乾燥工程と、を有する。
本発明の導電性固形物の製造方法における前記水溶性有機化合物は、気圧１０１３ｈＰａでの凝固点が−３０℃以下であることが好ましい。
本発明の導電性固形物の製造方法における前記水溶性有機化合物は、気圧１０１３ｈＰａでの沸点が１５０℃超であることが好ましい。
本発明の導電性固形物の製造方法における前記水溶性有機化合物は、（メタ）アクリロイル基を有する化合物及びプロピレングリコールの少なくとも一方であることが好ましい。
（メタ）アクリロイル基を有する化合物は（メタ）アクリルアミド系化合物であることが好ましい。
（メタ）アクリルアミド系化合物は２−ヒドロキシエチルアクリルアミドであることが好ましい。
本発明の導電性高分子有機溶剤分散液の製造方法は、上記導電性固形物の製造方法により導電性固形物を得た後、該導電性固形物を有機溶剤に分散させる分散工程を有する。
本発明の導電性高分子有機溶剤分散液の製造方法においては、前記有機溶剤が、（メタ）アクリロイル基を有する化合物、プロピレングリコール、メタノール及びエタノールからなる群から選ばれる少なくとも１種であることが好ましい。
本発明の帯電防止フィルムの製造方法は、上記導電性高分子有機溶剤分散液の製造方法により導電性高分子有機溶剤分散液を得た後、該導電性高分子有機溶剤分散液をフィルム基材に塗工して帯電防止層を形成する塗工工程を有する。
本発明の帯電防止フィルムは、上記の帯電防止フィルムの製造方法により得たものである。
【発明の効果】
【０００６】
本発明の導電性固形物の製造方法によれば、有機溶剤に再分散させた際の分散性が低い凝集物の含有量を少なくできる。
本発明の導電性高分子有機溶剤分散液の製造方法によれば、凝集物の含有量が少なく、π共役系導電性高分子が均一に分散した導電性高分子有機溶剤分散液を容易に製造できる。
本発明の帯電防止フィルムの製造方法によれば、欠陥が少なく、均一な帯電防止性を有する帯電防止フィルムを容易に製造できる。
【発明を実施するための形態】
【０００７】
＜導電性固形物の製造方法＞
本発明の導電性固形物の製造方法は、添加工程と乾燥工程とを有して、π共役系導電性高分子及びポリアニオンを含む導電性固形物を製造する方法である。
【０００８】
（添加工程）
添加工程は、π共役系導電性高分子及びポリアニオンを含む水分散液に水溶性有機化合物を添加して導電性混合液を調製する工程である。
π共役系導電性高分子及びポリアニオンを含む水分散液は、ポリアニオンと水系分散媒とを含む溶液中で、π共役系導電性高分子の前駆体モノマーを化学酸化重合により重合することにより得られる。
【０００９】
［π共役系導電性高分子］
π共役系導電性高分子としては、主鎖がπ共役系で構成されている有機高分子であれば特に制限されず、例えば、ポリピロール系導電性高分子、ポリチオフェン系導電性高分子、ポリアセチレン系導電性高分子、ポリフェニレン系導電性高分子、ポリフェニレンビニレン系導電性高分子、ポリアニリン系導電性高分子、ポリアセン系導電性高分子、ポリチオフェンビニレン系導電性高分子、及びこれらの共重合体等が挙げられる。空気中での安定性の点からは、ポリピロール系導電性高分子、ポリチオフェン類及びポリアニリン系導電性高分子が好ましく、導電性、透明性の面から、ポリチオフェン系導電性高分子がより好ましい。
【００１０】
ポリチオフェン系導電性高分子としては、ポリチオフェン、ポリ（３−メチルチオフェン）、ポリ（３−エチルチオフェン）、ポリ（３−プロピルチオフェン）、ポリ（３−ブチルチオフェン）、ポリ（３−ヘキシルチオフェン）、ポリ（３−ヘプチルチオフェン）、ポリ（３−オクチルチオフェン）、ポリ（３−デシルチオフェン）、ポリ（３−ドデシルチオフェン）、ポリ（３−オクタデシルチオフェン）、ポリ（３−ブロモチオフェン）、ポリ（３−クロロチオフェン）、ポリ（３−ヨードチオフェン）、ポリ（３−シアノチオフェン）、ポリ（３−フェニルチオフェン）、ポリ（３，４−ジメチルチオフェン）、ポリ（３，４−ジブチルチオフェン）、ポリ（３−ヒドロキシチオフェン）、ポリ（３−メトキシチオフェン）、ポリ（３−エトキシチオフェン）、ポリ（３−ブトキシチオフェン）、ポリ（３−ヘキシルオキシチオフェン）、ポリ（３−ヘプチルオキシチオフェン）、ポリ（３−オクチルオキシチオフェン）、ポリ（３−デシルオキシチオフェン）、ポリ（３−ドデシルオキシチオフェン）、ポリ（３−オクタデシルオキシチオフェン）、ポリ（３，４−ジヒドロキシチオフェン）、ポリ（３，４−ジメトキシチオフェン）、ポリ（３，４−ジエトキシチオフェン）、ポリ（３，４−ジプロポキシチオフェン）、ポリ（３，４−ジブトキシチオフェン）、ポリ（３，４−ジヘキシルオキシチオフェン）、ポリ（３，４−ジヘプチルオキシチオフェン）、ポリ（３，４−ジオクチルオキシチオフェン）、ポリ（３，４−ジデシルオキシチオフェン）、ポリ（３，４−ジドデシルオキシチオフェン）、ポリ（３，４−エチレンジオキシチオフェン）、ポリ（３，４−プロピレンジオキシチオフェン）、ポリ（３，４−ブテンジオキシチオフェン）、ポリ（３−メチル−４−メトキシチオフェン）、ポリ（３−メチル−４−エトキシチオフェン）、ポリ（３−カルボキシチオフェン）、ポリ（３−メチル−４−カルボキシチオフェン）、ポリ（３−メチル−４−カルボキシエチルチオフェン）、ポリ（３−メチル−４−カルボキシブチルチオフェン）が挙げられる。
ポリピロール系導電性高分子としては、ポリピロール、ポリ（Ｎ−メチルピロール）、ポリ（３−メチルピロール）、ポリ（３−エチルピロール）、ポリ（３−ｎ−プロピルピロール）、ポリ（３−ブチルピロール）、ポリ（３−オクチルピロール）、ポリ（３−デシルピロール）、ポリ（３−ドデシルピロール）、ポリ（３，４−ジメチルピロール）、ポリ（３，４−ジブチルピロール）、ポリ（３−カルボキシピロール）、ポリ（３−メチル−４−カルボキシピロール）、ポリ（３−メチル−４−カルボキシエチルピロール）、ポリ（３−メチル−４−カルボキシブチルピロール）、ポリ（３−ヒドロキシピロール）、ポリ（３−メトキシピロール）、ポリ（３−エトキシピロール）、ポリ（３−ブトキシピロール）、ポリ（３−ヘキシルオキシピロール）、ポリ（３−メチル−４−ヘキシルオキシピロール）、ポリ（３−メチル−４−ヘキシルオキシピロール）が挙げられる。
ポリアニリン系導電性高分子としては、ポリアニリン、ポリ（２−メチルアニリン）、ポリ（３−イソブチルアニリン）、ポリ（２−アニリンスルホン酸）、ポリ（３−アニリンスルホン酸）が挙げられる。
上記π共役系導電性高分子の中でも、導電性、透明性、耐熱性の点から、ポリ（３，４−エチレンジオキシチオフェン）が特に好ましい。
前記π共役系導電性高分子は１種を単独で使用してもよいし、２種以上を併用してもよい。
【００１１】
［ポリアニオン］
ポリアニオンとは、アニオン基を有するモノマー単位を、分子内に２つ以上有する重合体である。このポリアニオンのアニオン基は、π共役系導電性高分子に対するドーパントとして機能して、π共役系導電性高分子の導電性を向上させる。
ポリアニオンのアニオン基としては、スルホ基、またはカルボキシ基であることが好ましい。
このようなポリアニオンの具体例としては、ポリスチレンスルホン酸、ポリビニルスルホン酸、ポリアリルスルホン酸、ポリアクリルスルホン酸、ポリメタクリルスルホン酸、ポリ（２−アクリルアミド−２−メチルプロパンスルホン酸）、ポリイソプレンスルホン酸、ポリスルホエチルメタクリレート、ポリ（４−スルホブチルメタクリレート）、ポリメタクリルオキシベンゼンスルホン酸等のスルホン酸基を有する高分子や、ポリビニルカルボン酸、ポリスチレンカルボン酸、ポリアリルカルボン酸、ポリアクリルカルボン酸、ポリメタクリルカルボン酸、ポリ（２−アクリルアミド−２−メチルプロパンカルボン酸）、ポリイソプレンカルボン酸、ポリアクリル酸等のカルボン酸基を有する高分子が挙げられる。これらの単独重合体であってもよいし、２種以上の共重合体であってもよい。
これらポリアニオンのなかでも、導電性をより高くできることから、スルホン酸基を有する高分子が好ましく、ポリスチレンスルホン酸がより好ましい。
前記ポリアニオンは１種を単独で使用してもよいし、２種以上を併用してもよい。
ポリアニオンの質量平均分子量は２万〜１００万であることが好ましく、１０万〜５０万であることがより好ましい。
【００１２】
ポリアニオンが、π共役系導電性高分子に配位することによって導電性複合体を形成する。
ただし、ポリアニオンにおいては、全てのアニオン基がπ共役系導電性高分子にドープせず、余剰のアニオン基を有している。この余剰のアニオン基は親水基であるため、導電性複合体は水分散性を有する。
【００１３】
導電性複合体中の、ポリアニオンの含有割合は、π共役系導電性高分子１００質量部に対して１〜１０００質量部の範囲であることが好ましく、１０〜７００質量部であることがより好ましく、１００〜５００質量部の範囲であることがさらに好ましい。ポリアニオンの含有割合が前記下限値未満であると、π共役系導電性高分子へのドーピング効果が弱くなる傾向にあり、導電性が不足することがある。一方、ポリアニオンの含有量が前記上限値を超えると、π共役系導電性高分子の含有量が少なくなり、やはり充分な導電性が得られにくい。
【００１４】
［水溶性有機化合物］
水溶性有機化合物における水溶性とは、２５℃の蒸留水に、１質量％以上、好ましくは５質量％以上、より好ましくは１０質量％以上溶解することである。
また、水溶性有機化合物は、前記ポリアニオン以外の分子量２００以下の化合物である。
水溶性有機化合物としては、例えば、メタノール、エタノール、イソプロピルアルコールなどのアルコール；Ｎ−メチル−２−ピロリドン、Ｎ−メチルアセトアミド、Ｎ，Ｎ−ジメチルホルムアミド、Ｎ，Ｎ−ジメチルアセトアミド、ジメチルスルホキシド、ヘキサメチレンホスホルトリアミド、Ｎ−ビニルピロリドン、Ｎ−ビニルホルムアミド、Ｎ−ビニルアセトアミド等の窒素含有極性溶媒；クレゾール、フェノール、キシレノール等のフェノール類；エチレングリコール、プロピレングリコール、ジプロピレングリコール、１，３−ブチレングリコール、１，４−ブチレングリコール、Ｄ−グルコース、Ｄ−グルシトール、イソプレングリコール、ブタンジオール、１，５−ペンタンジオール、１，６−ヘキサンジオール、１，９−ノナンジオール、ネオペンチルグリコール等の多価脂肪族アルコール類；エチレンカーボネート、プロピレンカーボネート等のカーボネート化合物；ジオキサン、ジエチルエーテル等のエーテル化合物；ジアルキルエーテル、プロピレングリコールジアルキルエーテル、ポリエチレングリコールジアルキルエーテル、ポリプロピレングリコールジアルキルエーテル等の鎖状エーテル類；３−メチル−２−オキサゾリジノン等の複素環化合物；アセトニトリル、グルタロニトリル、メトキシアセトニトリル、プロピオニトリル、ベンゾニトリル等のニトリル化合物、（メタ）アクリロイル基を有する化合物が挙げられる。これらの水溶性有機化合物は、単独で用いてもよいし、２種類以上の混合物としてもよい。
上記（メタ）アクリロイル基を有する化合物の中でも、導電性固形物の有機溶剤への分散性がより高くなることから、（メタ）アクリルアミド系化合物が好ましい。
（メタ）アクリル系アミド系化合物としては、Ｎ−メチルアクリルアミド、Ｎ−メチルメタクリルアミド、Ｎ−エチルアクリルアミド、Ｎ−エチルメタクリルアミド、Ｎ，Ｎ−ジメチルアクリルアミド、Ｎ，Ｎ−ジメチルメタクリルアミド、Ｎ，Ｎ−ジエチルアクリルアミド、Ｎ，Ｎ−ジエチルメタクリルアミド、２−ヒドロキシエチルアクリルアミド、２−ヒドロキシエチルメタクリルアミド、Ｎ−メチロールアクリルアミド、Ｎ−メチロールメタクリルアミド等が挙げられる。
【００１５】
水溶性有機化合物は、１気圧（１０１３ｈＰａ）での凝固点が−３０℃以下であることが好ましく、−４０℃以下であることがより好ましく、−５０℃以下であることがさらに好ましい。通常、後述する乾燥工程での凍結乾燥では−４０℃程度に冷却するため、凝固点を前記上限値以下とすれば、凍結乾燥時に水溶性有機化合物の凍結を抑制でき、有機溶剤に対する導電性固形物の分散性をより向上させることができる。
【００１６】
水溶性有機化合物は、１気圧（１０１３ｈＰａ）での沸点が１５０℃超であることが好ましく、１８０℃以上であることがより好ましい。水溶性有機化合物の沸点を１５０℃超とすれば、凍結乾燥時に水溶性有機化合物の揮発を防ぐことができる。
【００１７】
上記凝固点及び沸点の水溶性有機化合物としては、２−ヒドロキシエチルアクリルアミド（沸点：３８０℃、なお、２−ヒドロキシエチルアクリルアミド単体の凝固点は−３０℃であるが、純度１００質量％の２−ヒドロキシエチルアクリルアミドは入手困難であり、通常、不純物が含まれている。その不純物の存在によって、２−ヒドロキシエチルアクリルアミドの凝固点は−３０℃より低くなっており、−４０℃でも凍ることはない。）、プロピレングリコール（凝固点：−５９℃、沸点：１８８℃）が挙げられる。したがって、本発明における水溶性有機化合物としては２−ヒドロキシエチルアクリルアミド、プロピレングリコールを用いることが特に好ましい。
【００１８】
水溶性有機化合物の添加量は、導電性複合体を１００質量部とした際に、１０〜２００質量部とすることが好ましく、２５〜１５０質量部とすることがより好ましい。水溶性有機化合物の添加量が前記下限値以上であれば、得られる導電性固形物の有機溶剤に対する分散性がより高くなり、前記上限値以下であれば、導電性固形物をより容易に得ることができる。
【００１９】
（乾燥工程）
乾燥工程は、前記導電性混合液を凍結乾燥又は噴霧乾燥し、水を除去して導電性固形物を得る工程である。
凍結乾燥では、前記導電性混合液中の水分を凍結させ、真空乾燥する。
凍結乾燥の際の温度は、−６０〜６０℃とすることが好ましく、−４０〜４０℃とすることがより好ましい。凍結乾燥温度が前記下限値以上であれば、温度調整しやすく、前記上限値以下であれば、導電性混合液を容易に凍結乾燥できる。
真空乾燥の際には、分散媒を充分に揮発させるために、前記凍結乾燥温度にした後に、例えば４０℃以上に加熱してもよい。
噴霧乾燥では、前記導電性混合液を真空容器中に噴霧することにより水分を蒸発させて、粉体状の導電性固形物を得る。
噴霧乾燥の際の温度は、−２０〜４０℃とすることが好ましく、０〜３０℃とすることがより好ましい。噴霧乾燥温度が前記下限値以上であれば、導電性混合液を容易に乾燥でき、前記上限値以下であれば、導電性複合体の熱劣化を防止できる。
【００２０】
乾燥工程によって得られる導電性固形物の水分量はできるだけ少ないことが好ましく、水分を全く含まないことが最も好ましいが、実用の観点からは、水分を１０質量％以下の範囲で含んでも構わない。
水分量を少なくするためには、例えば、乾燥時間を長く、乾燥温度を高く、真空度を低くすればよい。
【００２１】
（作用効果）
本発明の導電性固形物の製造方法では、上記のように、凍結乾燥前又は噴霧乾燥前に水溶性有機化合物を導電性高分子水分散液に添加する。凍結乾燥又は噴霧乾燥の際、水溶性有機化合物は導電性複合体同士の間に存在し、導電性複合体同士の密着力を低減させると思われる。そのため、導電性固形物を有機溶剤に添加して再分散させた際には、導電性複合体同士の間に容易に有機溶剤が入り込むため、有機溶剤に対する導電性複合体の分散性を向上させることができ、分散性が低い凝集物の発生を防ぐことができる。
上記の効果は、凍結乾燥後又は噴霧乾燥後においても水溶性有機化合物は導電性複合体同士の間に液状のままで存在することでより発揮されると思われる。すなわち、水溶性有機化合物が乾燥時に凍結も揮発もしにくいものであると、導電性固形物の有機溶剤への分散性をより向上させることができる。
【００２２】
＜導電性高分子有機溶剤分散液の製造方法＞
本発明の導電性高分子有機溶剤分散液の製造方法は、上記導電性固形物の製造方法により導電性固形物を得た後、該導電性固形物を有機溶剤に分散させる分散工程を有する。
この導電性高分子有機溶剤分散液の製造方法により得られた導電性高分子有機溶剤分散液は、少なくとも、π共役系導電性高分子とポリアニオンと有機溶剤とを含有する。
【００２３】
有機溶剤としては、ジエチルケトン、メチルプロピルケトン、メチルブチルケトン、メチルイソプロピルケトン、メチルイソブチルケトン、メチルアミルケトン、ジイソプロピルケトン、メチルエチルケトン、アセトンなどのケトン系溶媒；ジエチルエーテル、ジメチルエーテル、エチレングリコール、プロピレングリコール、プロピレングリコールモノアルキルエーテル、プロピレングリコールジアルキルエーテルなどのエーテル系溶媒；酢酸エチル、酢酸プロピル、酢酸ブチルなどのエステル系溶媒；ベンゼン、トルエン、キシレン、エチルベンゼン、プロピルベンゼン、イソプロピルベンゼンなどの芳香族系溶媒；エタノール、プロパノール、イソプロパノール、ｎ−ブタノール、ｔ−ブタノール、アリルアルコールなどのアルコール系溶媒；Ｎ−メチルピロリドン、ジメチルアセトアミド、ジメチルホルムアミドなどの、（メタ）アクリロイル基を有さないアミド系溶媒；（メタ）アクリル酸、（メタ）アクリレート系化合物、（メタ）アクリルアミド系化合物等の（メタ）アクリロイル基を有する化合物、が挙げられるが、上記に限定されるものではない。これら有機溶剤は単独で使用してもよいし、混合しても使用してもよい。
上記有機溶剤の中でも、環境への負荷が小さいことから、（メタ）アクリロイル基を有する化合物、プロピレングリコール、メタノール及びエタノールからなる群から選ばれる少なくとも１種が好ましい。さらに、（メタ）アクリロイル基を有する化合物の中でも、（メタ）アクリルアミドが好ましく、２−ヒドロキシエチルアクリルアミドがより好ましい。また、有機溶剤が２−ヒドロキシエチルアクリルアミドである導電性高分子有機溶剤分散液は印刷用インクとして好適に使用できる。
有機溶剤の添加量は、導電性高分子有機溶剤分散液の固形分濃度が好ましくは０．１〜１０質量％、より好ましくは０．２〜５質量％になる量とする。
【００２４】
導電性高分子有機溶剤分散液は、公知のバインダ樹脂や添加剤等を含有してもよい。なお、バインダ樹脂及び添加剤は、前記π共役系導電性高分子、前記ポリアニオン、前記水溶性有機化合物及び前記有機溶剤以外の化合物である。
バインダ樹脂としては、アクリル樹脂、ポリエステル樹脂、エポキシ樹脂、オキセタン樹脂、ポリウレタン樹脂、ポリイミド樹脂、メラミン樹脂、シリコーン樹脂、酢酸ビニル樹脂などが用いられる。導電性高分子有機溶剤分散液がバインダ樹脂を含有すれば、帯電防止層の膜強度を向上させることができる。
また、バインダ樹脂の代わりに、帯電防止層形成時に重合し、硬化する硬化性化合物（例えば、ビニル系化合物、エポキシ系化合物、オキセタン系化合物）を用いてもよい。硬化性化合物は熱重合性でもよいし、光重合性でもよい。光重合性とする場合には、光重合開始剤を含有させてもよい。
添加剤としては本発明の効果を有する限り特に制限されず、例えば、界面活性剤、無機導電剤、消泡剤、カップリング剤、酸化防止剤、紫外線吸収剤などを使用できる。
界面活性剤としては、ノニオン系、アニオン系、カチオン系の界面活性剤が挙げられるが、保存安定性の面からノニオン系が好ましい。
無機導電剤としては、金属イオン類、導電性カーボン等が挙げられる。なお、金属イオンは、金属塩を水に溶解させることにより生成させることができる。
消泡剤としては、シリコーン等が挙げられる。
カップリング剤としては、ビニル基、アミノ基、エポキシ基等を有するシランカップリング剤等が挙げられる。
酸化防止剤としては、フェノール系酸化防止剤、アミン系酸化防止剤、リン系酸化防止剤、硫黄系酸化防止剤、糖類、ビタミン類等が挙げられる。
紫外線吸収剤としては、ベンゾトリアゾール系紫外線吸収剤、ベンゾフェノン系紫外線吸収剤、サリシレート系紫外線吸収剤、シアノアクリレート系紫外線吸収剤、オキサニリド系紫外線吸収剤、ヒンダードアミン系紫外線吸収剤、ベンゾエート系紫外線吸収剤等が挙げられる。
【００２５】
また、導電性高分子有機溶剤分散液は、得られる帯電防止層の帯電防止性をより向上させるために、導電性向上剤を含んでもよい。
具体的に、導電性向上剤は、窒素含有芳香族性環式化合物、２個以上のヒドロキシ基を有する化合物、２個以上のカルボキシ基を有する化合物、１個以上のヒドロキシ基および１個以上のカルボキシ基を有する化合物、アミド基を有する化合物、イミド基を有する化合物、ラクタム化合物、グリシジル基を有する化合物からなる群より選ばれる少なくとも１種の化合物である。
これら化合物の具体例は、例えば、特開２０１０−８７４０１号公報に記載されている。ただし、導電性向上剤は、前記π共役系導電性高分子、前記ポリアニオン、前記水溶性有機化合物、前記有機溶剤、前記バインダ樹脂及び前記添加剤以外の化合物である。
【００２６】
導電性向上剤の添加量はπ共役系導電性高分子とポリアニオンの合計質量に対して１〜１０００倍量であることが好ましく、２〜１００倍量であることがより好ましい。導電性向上剤の添加量が前記下限値以上であれば、導電性向上剤添加による導電性向上効果が充分に発揮され、前記上限値以下であれば、π共役系導電性高分子濃度の低下に起因する導電性の低下を防止できる。
【００２７】
分散処理においては、導電性高分子有機溶剤分散液に剪断力を付与して、有機溶剤中の導電性複合体の分散性を向上させてもよい。
導電性高分子有機溶剤分散液に剪断力を付与する高分散化処理においては、分散機を用いることが好ましい。分散機としては、例えば、ホモジナイザ、高圧ホモジナイザ、ビーズミル等が挙げられ、中でも、高圧ホモジナイザが好ましい。
高圧ホモジナイザは、例えば、高分散化処理する導電性高分子水分散液などを加圧する高圧発生部と、分散を行う対向衝突部やオリフィス部あるいはスリット部とを備える装置である。高圧発生部としては、プランジャーポンプ等の高圧ポンプが好適に用いられる。
高圧ポンプには、一連式、二連式、三連式などの各種の形式があるが、いずれの形式も本発明において採用できる。
高圧ホモジナイザの具体例としては、吉田機械興業製の商品名ナノマイザー、マイクロフルイディスク製の商品名マイクロフルイダイザー、スギノマシン製のアルティマイザーなどが挙げられる。
【００２８】
＜帯電防止フィルムの製造方法＞
本発明の帯電防止フィルムの製造方法は、上記導電性高分子有機溶剤分散液の製造方法により導電性高分子有機溶剤分散液を得た後、該導電性高分子有機溶剤分散液をフィルム基材に塗工して帯電防止層を形成する塗工工程を有する。
帯電防止層は、少なくとも、π共役系導電性高分子とポリアニオンとを含有する。導電性高分子有機溶剤分散液にバインダ樹脂又は硬化性化合物を添加した場合には、帯電防止層はバインダ樹脂を含有し、導電性高分子有機溶剤分散液に添加剤を添加した場合には、帯電防止層は添加剤を含有する。
【００２９】
フィルム基材としては、プラスチックフィルムを用いることができる。
プラスチックフィルムを構成する樹脂材料としては、例えば、ポリエチレン、ポリプロピレン、ポリスチレン、ポリ塩化ビニル、ポリビニルアルコール、ポリエチレンテレフタレート、ポリブチレンテレフタレート、ポリエチレンナフタレート、ポリアクリレート、ポリカーボネート、ポリフッ化ビニリデン、ポリアリレート、スチレン系エラストマー、ポリエステル系エラストマー、ポリエーテルスルホン、ポリエーテルイミド、ポリエーテルエーテルケトン、ポリフェニレンスルフィド、ポリアリレート、ポリイミド、ポリカーボネート、セルローストリアセテート、セルロースアセテートプロピオネートなどが挙げられる。これらの樹脂材料の中でも、透明性、可撓性、汚染防止性及び強度等の点から、ポリエチレンテレフタレートが好ましく、非晶性ポリエチレンテレフタレートがより好ましい。
プラスチックフィルムは未延伸のフィルムでもよいし、一軸延伸のフィルムでもよいし、二軸延伸のフィルムでもよい。機械的物性に優れる点では、プラスチックフィルムは二軸延伸のフィルムが好ましい。
【００３０】
フィルム基材の平均厚みとしては、１０〜５００μｍであることが好ましく、２０〜２００μｍであることがより好ましい。フィルム基材の平均厚みが前記下限値以上であれば、破断しにくくなり、前記上限値以下であれば、フィルムとして充分な可撓性を確保できる。
【００３１】
塗工工程において、導電性高分子有機溶剤分散液をフィルム基材に塗工する方法としては、例えば、グラビアコーター、ロールコーター、カーテンフローコーター、スピンコーター、バーコーター、リバースコーター、キスコーター、ファンテンコーター、ロッドコーター、エアドクターコーター、ナイフコーター、ブレードコーター、キャストコーター、スクリーンコーター等のコーターを用いた塗工方法、エアスプレー、エアレススプレー、ローターダンプニング等の噴霧器を用いた噴霧方式、ディップ等の浸漬方法等を適用することができる。
前記導電性高分子有機溶剤分散液のフィルム基材への塗工量は特に制限されないが、固形分として、０．１〜２．０ｇ／ｍ２の範囲であることが好ましい。
【００３２】
塗工工程後、塗工工程により得た塗工フィルムを乾燥する乾燥工程を有することが好ましい。
乾燥工程における乾燥法としては、例えば、熱風加熱による乾燥法や、赤外線加熱による乾燥法などの通常の方法を採用できる。加熱温度は、前記導電性高分子有機溶剤分散液に含まれる有機溶剤の沸点以上とすることが好ましい。
乾燥工程は、前記塗工フィルムを加熱して乾燥させると共に延伸させてもよい。塗工フィルムを延伸させることにより、塗工面積を小さくしても大面積の帯電防止フィルムを得ることができ、帯電防止フィルムの生産性を向上させることができる。
また、乾燥工程後に、延伸させても構わない。
延伸する場合の延伸倍率は２〜５倍にすることが好ましい。延伸倍率を前記下限値以上にすれば、帯電防止フィルムの生産性をより高くでき、前記上限値以下であれば、フィルムの破断を防止できる。
【００３３】
導電性高分子有機溶剤溶液が、熱硬化性の硬化性化合物を含有する場合には、上記加熱乾燥時に硬化させることができる。
導電性高分子有機溶剤溶液が、光硬化性の硬化性化合物を含有する場合には、塗工工程後に光を照射して硬化させればよい。塗工フィルムを延伸する場合には、延伸後に光照射することが好ましい。
【００３４】
フィルム基材として非晶性ポリエチレンテレフタレートフィルムを使用した場合には、乾燥工程後に結晶化工程を有してもよい。
結晶化工程では、乾燥させた塗工フィルムを、２００℃以上に加熱した後に、ポリエチレンテレフタレートの結晶化温度まで冷却する。
２００℃以上に加熱すると、フィルム基材を構成する非晶性ポリエチレンテレフタレートの少なくとも一部が融解し始める。その融解後、ポリエチレンテレフタレートの結晶化温度未満の温度まで冷却した際には、融解した一部の非晶性ポリエチレンテレフタレートが結晶化すると共に固化する。これにより、フィルム基材を結晶性ポリエチレンテレフタレートフィルムにすることができる。結晶性ポリエチレンテレフタレートフィルムからなるフィルム基材は、引張強度等の機械的物性に優れる。
【００３５】
前記導電性高分子有機溶剤分散液を塗工して帯電防止層を形成する本発明の帯電防止フィルムの製造方法によれば、帯電防止層中に導電性複合体を均一に分散させることができる。そのため、帯電防止層の欠陥が少なく、均一な帯電防止性を有する帯電防止フィルムを容易に製造できる。
【実施例】
【００３６】
（製造例１）
１０００ｍｌのイオン交換水に２０６ｇのスチレンスルホン酸ナトリウムを溶解し、８０℃で攪拌しながら、予め１０ｍｌの水に溶解した１．１４ｇの過硫酸アンモニウム酸化剤溶液を２０分間滴下し、この溶液を１２時間攪拌した。
得られたスチレンスルホン酸ナトリウム含有溶液に１０質量％に希釈した硫酸を１０００ｍｌ添加し、限外ろ過法によりポリスチレンスルホン酸含有溶液の約１０００ｍｌ溶液を除去し、残液に２０００ｍｌのイオン交換水を加え、限外ろ過法により約２０００ｍｌ溶液を除去した。上記の限外ろ過操作を３回繰り返した。さらに、得られたろ液に約２０００ｍｌのイオン交換水を添加し、限外ろ過法により約２０００ｍｌの溶液を除去した。この限外ろ過操作を３回繰り返した。
得られた溶液中の水を減圧除去して、無色の固形状のポリスチレンスルホン酸を得た。
【００３７】
（製造例２）
１４．２ｇの３，４−エチレンジオキシチオフェンと、３６．７ｇのポリスチレンスルホン酸を２０００ｍｌのイオン交換水に溶かした溶液とを２０℃で混合させた。
これにより得られた混合溶液を２０℃に保ち、掻き混ぜながら、２００ｍｌのイオン交換水に溶かした２９．６４ｇの過硫酸アンモニウムと８．０ｇの硫酸第二鉄の酸化触媒溶液とをゆっくり添加し、３時間攪拌して反応させた。
得られた反応液に２０００ｍｌのイオン交換水を加え、限外ろ過法により約２０００ｍｌ溶液を除去した。この操作を３回繰り返した。
そして、得られた溶液に２００ｍｌの１０質量％に希釈した硫酸と２０００ｍｌのイオン交換水とを加え、限外ろ過法により約２０００ｍｌの溶液を除去し、これに２０００ｍｌのイオン交換水を加え、限外ろ過法により約２０００ｍｌ溶液を除去した。この操作を３回繰り返した。
さらに、得られた溶液に２０００ｍｌのイオン交換水を加え、限外ろ過法により約２０００ｍｌの溶液を除去した。この操作を５回繰り返し、１．２質量％のポリスチレンスルホン酸ドープポリ（３，４−エチレンジオキシチオフェン）水分散液（ＰＥＤＯＴ−ＰＳＳ水分散液）を得た。
【００３８】
＜導電性固形物の製造＞
（実施例１）
ＰＥＤＯＴ−ＰＳＳ水分散液１０００ｇに２−ヒドロキシエチルアクリルアミド（ＨＥＡＡ）３ｇを添加して導電性混合液を調製した。その導電性混合液を下記凍結乾燥法により凍結乾燥して、１５．０ｇの凍結乾燥体からなる導電性固形物を得た。
［凍結乾燥法］
凍結乾燥においては、凍結乾燥装置（ＴｏｌｉｏｍａｓｔｅｒII−Ａ０４、共和真空株式会社）を用いた。
具体的には、まず、導電性混合液をトレイに入れ、そのトレイを凍結乾燥装置の中に入れた。次に、導電性混合液を、２０℃から−４０℃に０．５時間かけて冷却した後、−４０℃のまま３．５時間かけて凍結させた。次に、凍結乾燥装置の真空度を１３．３Ｐａまで気圧を下げ、１．５時間かけて−４０℃から３０℃まで温度を上昇させた。さらに、１３．３Ｐａ、３０℃の状態で２９．５時間保った後、０．５時間かけて４０℃まで温度を上昇させた。さらに、１３．３Ｐａ、４０℃の状態で１３時間保ち、次に４０℃の状態で３時間かけて常圧まで戻して、凍結乾燥体を得た。
【００３９】
（実施例２）
２−ヒドロキシエチルアクリルアミドの添加量を６ｇに変更した以外は実施例１と同様にして、１８．０ｇの凍結乾燥体からなる導電性固形物を得た。
【００４０】
（実施例３）
２−ヒドロキシエチルアクリルアミドの添加量を１２ｇに変更した以外は実施例１と同様にして、２４．０ｇの凍結乾燥体からなる導電性固形物を得た。
【００４１】
（実施例４）
ＰＥＤＯＴ−ＰＳＳ水分散液１０００ｇにプロピレングリコール（ＰＧ）６ｇを添加して導電性混合液を調製した。その導電性混合液を下記凍結乾燥法により凍結乾燥して、１８．０ｇの凍結乾燥体からなる導電性固形物を得た。
【００４２】
（比較例１）
実施例１の凍結乾燥において導電性混合液をＰＥＤＯＴ−ＰＳＳ水分散液１０００ｇに置き換えた以外は同様に実施例１と同様に凍結乾燥して、１２．０ｇの凍結乾燥体からなる導電性固形物を得た。
【００４３】
＜導電性高分子有機溶剤分散液の製造＞
（実施例５）
実施例１で得た凍結乾燥体１．５ｇに４００ｇのメタノール（ＭｅＯＨ）を加え、２４時間スターラーを用いて攪拌した後、ナノマイザー（吉田機械興業社製）を用いて１００ＭＰａの圧力で分散処理して導電性高分子有機溶剤分散液を得た。
得られた導電性高分子有機溶剤分散液を、＃８のバーコーターを用いてポリエチレンテレフタレートフィルムに塗布し、１５０℃で１分間乾燥して、帯電防止層を備える帯電防止フィルムを得た。
【００４４】
（実施例６）
実施例１で得た凍結乾燥体１．５ｇの代わりに実施例２で得た凍結乾燥体１．８ｇを用いた以外は実施例５と同様にして、帯電防止層を備える帯電防止フィルムを得た。
【００４５】
（実施例７）
実施例１で得た凍結乾燥体１．５ｇの代わりに実施例３で得た凍結乾燥体２．４ｇを用いた以外は実施例５と同様にして、帯電防止層を備える帯電防止フィルムを得た。
【００４６】
（実施例８）
実施例１で得た凍結乾燥体１．５ｇの代わりに実施例３で得た凍結乾燥体４．８ｇを用いた以外は実施例５と同様にして、帯電防止層を備える帯電防止フィルムを得た。
【００４７】
（実施例９）
メタノール４００ｇの代わりにエタノール（ＥｔＯＨ）４００ｇを凍結乾燥体１．５ｇに加えた以外は実施例５と同様にして、帯電防止層を備える帯電防止フィルムを得た。
【００４８】
（実施例１０）
メタノール４００ｇの代わりにプロピレングリコール（ＰＧ）４００ｇを凍結乾燥体１．８ｇに加えた以外は実施例６と同様にして、帯電防止層を備える帯電防止フィルムを得た。
【００４９】
（実施例１１）
実施例１で得た凍結乾燥体１．５ｇの代わりに実施例４で得た凍結乾燥体１．８ｇを用いた以外は実施例５と同様にして、帯電防止層を備える帯電防止フィルムを得た。
【００５０】
（実施例１２）
実施例１で得た凍結乾燥体１．５ｇの代わりに実施例３で得た凍結乾燥体４．８ｇを用いると共に導電性高分子有機溶剤分散液に酢酸ビニルポリマー（昭和電工株式会社製ビニロール１５、固形分濃度５０質量％のメタノール溶液）５ｇを添加した以外は実施例１と同様にして、帯電防止層を備える帯電防止フィルムを得た。
【００５１】
（実施例１３）
実施例２で得た凍結乾燥体３４．１ｇに２−ヒドロキシエチルアクリルアミド９８６ｇを加え、ホモジナイザを用いて分散処理して導電性高分子有機溶剤分散液を得た。
得られた導電性高分子有機溶剤分散液を、＃８のバーコーターを用いてポリエチレンテレフタレートフィルムに塗布し、１５０℃で１分間乾燥して、帯電防止層を備える帯電防止フィルムを得た。
【００５２】
（実施例１４）
実施例２で得た凍結乾燥体３４．１ｇに２−ヒドロキシエチルアクリルアミド９８６ｇを加え、ホモジナイザを用いて分散処理して導電性高分子有機溶剤分散液を得た。
得られた導電性高分子有機溶剤分散液５０ｇにペンタエリスリトールトリアクリレート５０ｇとイルガキュア７５４（ＢＡＳＦ社製）４ｇを添加した後、＃８のバーコーターを用いてポリエチレンテレフタレートフィルムに塗布した。次いで、４００ｍＪの紫外線を照射し、塗膜を硬化させて、帯電防止層を備える帯電防止フィルムを得た。
【００５３】
（比較例２）
実施例１で得た凍結乾燥体１．５ｇの代わりに比較例１で得た凍結乾燥体１．２ｇを用いた以外は実施例５と同様にして、帯電防止層を備える帯電防止フィルムを得た。
【００５４】
（比較例３）
メタノール４００ｇの代わりにエタノール４００ｇを凍結乾燥体１．２ｇに加えた以外は比較例２と同様にして、帯電防止層を備える帯電防止フィルムを得た。
【００５５】
（比較例４）
メタノール４００ｇの代わりにプロピレングリコール４００ｇを凍結乾燥体１．２ｇに加えた以外は比較例２と同様にして、帯電防止層を備える帯電防止フィルムを得た。
【００５６】
（比較例５）
比較例１で得た凍結乾燥体２２．７５ｇに２−ヒドロキシエチルアクリルアミド９８６ｇを加え、ホモジナイザを用いて分散処理して導電性高分子有機溶剤分散液を得ようとした。しかし、ＰＥＤＯＴ−ＰＳＳが２−ヒドロキシエチルアクリルアミドに分散しなかったため、帯電防止フィルムの作製は中止した。
【００５７】
＜評価＞
各例の導電性高分子有機溶剤分散液における異物の有無を目視により確認した。その結果を表１に示す。
得られた帯電防止フィルムの帯電防止層の表面抵抗値を、ローレスタ（三菱化学製）を用いて測定した。測定結果を表１に示す。表面抵抗値が小さい程、帯電防止性に優れる。
【００５８】
【表１】
0006465486.tif 000002
【００５９】
凍結乾燥前に導電性高分子水分散液に水溶性有機化合物を添加した実施例５〜１４では、導電性高分子有機溶剤分散液中に異物（凝集物）が見られなかった。また、帯電防止層の表面抵抗値が小さく、帯電防止性に優れていた。
これに対し、凍結乾燥前に導電性高分子水分散液に水溶性有機化合物を添加しなかった比較例２〜４では、導電性高分子有機溶剤分散液中に異物が見られた。また、実施例５と比較例２との対比より、帯電防止層の表面抵抗値が大きくなりやすい傾向にあった。